(57)【要約】      （修正有）【課題】基材層と粘着層を含む表面保護シートであって、基材層の最外表面にたとえ異物が内在していても外観や触感が損なわれない表面保護シートを提供する。【解決手段】表面保護シート100は、基材層20と粘着層10を含む表面保護シート100であって、該基材層と該粘着層が共押出成形により一体に形成されてなり、該基材層の最外表面の表面粗さＲａが０．１０μｍ〜０．６０μｍであり、該基材層の最外表面の６０度グロスが２０．０〜７１．５である。【選択図】図１
2013166833.tif 000002
【特許請求の範囲】
【請求項１】
基材層と粘着層を含む表面保護シートであって、
該基材層と該粘着層が共押出成形により一体に形成されてなり、
該基材層の最外表面の表面粗さＲａが０．１０μｍ〜０．６０μｍであり、
該基材層の最外表面の６０度グロスが２０．０〜７１．５である、
表面保護シート。
【請求項２】
前記表面粗さＲａが０．２０μｍ〜０．６０μｍであり、前記６０度グロスが２０．０〜６５．０である、請求項１に記載の表面保護シート。
【請求項３】
前記基材層がポリオレフィン系樹脂を主成分として含む、請求項１または２に記載の表面保護シート。
【請求項４】
前記基材層が白色系層を含む、請求項１から３までのいずれかに記載の表面保護シート。
【請求項５】
前記白色系層がポリエチレン系樹脂を主成分として含む、請求項４に記載の表面保護シート。
【請求項６】
前記ポリエチレン系樹脂がオートクレーブ法ポリエチレンを主成分として含む、請求項５に記載の表面保護シート。
【請求項７】
前記白色系層が、前記ポリエチレン系樹脂と異なる樹脂をさらに含む、請求項５または６に記載の表面保護シート。
【請求項８】
前記ポリエチレン系樹脂と異なる樹脂が、ポリプロピレン系樹脂およびエチレン・酢酸ビニル共重合体から選ばれる少なくとも１種である、請求項７に記載の表面保護シート。
【請求項９】
前記白色系層が粒子を含む、請求項４から８までのいずれかに記載の表面保護シート。
【請求項１０】
前記基材層が黒色系層を含む、請求項１から９までのいずれかに記載の表面保護シート。
【請求項１１】
前記黒色系層がポリエチレン系樹脂を主成分として含む、請求項１０に記載の表面保護シート。
【請求項１２】
前記粘着層がスチレン系熱可塑性エラストマーを含む、請求項１から１１までのいずれかに記載の表面保護シート。
【発明の詳細な説明】
【技術分野】
【０００１】
本発明は、表面保護シートに関する。詳細には、本発明は、基材層と粘着層を含む表面保護シートに関する。本発明の表面保護シートは、例えば、金属板、塗装板、アルミサッシ、樹脂板、化粧鋼板、塩化ビニルラミネート鋼板、ガラス板等の部材、偏光フィルム、液晶パネル等の光学部材、電子部材等を運搬、加工、または養生する際等に、それらの表面に貼り付けて保護する用途等に用いられる。
【背景技術】
【０００２】
表面保護シートは、一般に、基材層の片側に粘着層が設けられている。このような基材層と粘着層を含む表面保護シートを製造する方法として、基材層と粘着層とを共押出成形により一体に形成する方法が提案されている（例えば、特許文献１参照）。
【０００３】
一般に、表面保護シートにおける基材層の最外表面には、少なからず異物が内在し得る。このため、従来の表面保護シートにおいて、基材層の最外表面を平滑にした場合、内在する異物のために、外観や触感が損なわれてしまうという問題がある。
【先行技術文献】
【特許文献】
【０００４】
【特許文献１】特開昭６１−１０３９７５号公報
【発明の概要】
【発明が解決しようとする課題】
【０００５】
本発明の課題は、基材層と粘着層を含む表面保護シートであって、基材層の最外表面にたとえ異物が内在していても外観や触感が損なわれない、表面保護シートを提供することにある。
【課題を解決するための手段】
【０００６】
本発明の表面保護シートは、
基材層と粘着層を含む表面保護シートであって、
該基材層と該粘着層が共押出成形により一体に形成されてなり、
該基材層の最外表面の表面粗さＲａが０．１０μｍ〜０．６０μｍであり、
該基材層の最外表面の６０度グロスが２０．０〜７１．５である。
【０００７】
好ましい実施形態においては、上記表面粗さＲａが０．２０μｍ〜０．６０μｍであり、上記６０度グロスが２０．０〜６５．０である。
【０００８】
好ましい実施形態においては、上記基材層がポリオレフィン系樹脂を主成分として含む。
【０００９】
好ましい実施形態においては、上記基材層が白色系層を含む。
【００１０】
好ましい実施形態においては、上記白色系層がポリエチレン系樹脂を主成分として含む。
【００１１】
好ましい実施形態においては、上記ポリエチレン系樹脂がオートクレーブ法ポリエチレンを主成分として含む。
【００１２】
好ましい実施形態においては、上記白色系層が、上記ポリエチレン系樹脂と異なる樹脂をさらに含む。
【００１３】
好ましい実施形態においては、上記ポリエチレン系樹脂と異なる樹脂が、ポリプロピレン系樹脂およびエチレン・酢酸ビニル共重合体から選ばれる少なくとも１種である。
【００１４】
好ましい実施形態においては、上記白色系層が粒子を含む。
【００１５】
好ましい実施形態においては、上記基材層が黒色系層を含む。
【００１６】
好ましい実施形態においては、上記黒色系層がポリエチレン系樹脂を主成分として含む。
【００１７】
好ましい実施形態においては、上記粘着層がスチレン系熱可塑性エラストマーを含む。
【発明の効果】
【００１８】
本発明によれば、基材層と粘着層を含む表面保護シートであって、基材層の最外表面にたとえ異物が内在していても外観や触感が損なわれない、表面保護シートを提供することができる。
【図面の簡単な説明】
【００１９】
【図１】本発明の表面保護シートの一構成例を模式的に示す断面図である。
【発明を実施するための形態】
【００２０】
本発明の表面保護シートは、基材層と粘着層を含む表面保護シートである。本発明の表面保護シートは、本発明の効果を損なわない範囲で、任意の適切なその他の層を含んでいても良い。
【００２１】
基材層の厚さは、好ましくは２０μｍ〜３００μｍであり、より好ましくは３０μｍ〜２５０μｍであり、さらに好ましくは４０μｍ〜２００μｍであり、特に好ましくは４５μｍ〜１５０μｍであり、最も好ましくは５０μｍ〜１００μｍである。基材層の厚さが上記範囲内に収まれば、本発明の表面保護シートを被着体に貼付した後に剥離する際に基材層が破れたり裂けたりし難くなり、また、基材層のコシが大きくなることを抑制できるので本発明の表面保護シートを被着体に貼付した後に浮き等が発生し難い。
【００２２】
粘着層の厚さは、好ましくは１μｍ〜５０μｍであり、より好ましくは２μｍ〜４０μｍであり、さらに好ましくは３μｍ〜３０μｍであり、特に好ましくは４μｍ〜２０μｍであり、最も好ましくは５μｍ〜１０μｍである。粘着層の厚さを上記範囲内に収めることによって、共押出成形により本発明の表面保護シートを製造する際に層構成の制御がし易くなり、また、十分な機械的強度を有する表面保護シートを得ることができる。
【００２３】
本発明の表面保護シートの全体の厚さは、好ましくは３０μｍ〜１５０μｍであり、より好ましくは３５μｍ〜１４０μｍであり、さらに好ましくは４０μｍ〜１３０μｍであり、特に好ましくは４５μｍ〜１２０μｍであり、最も好ましくは５０μｍ〜１１０μｍである。本発明の表面保護シートの全体の厚さを上記範囲内に収めることによって、取扱性に優れて十分な機械的強度を有する表面保護シートを得ることができる。
【００２４】
本発明の表面保護シートは、基材層と粘着層が共押出成形により一体に形成されてなる。共押出成形としては、フィルム、シート等の製造に一般に用いられる、任意の適切な共押出成形を採用することができる。共押出成形としては、例えば、インフレーション法、共押出Ｔ−ダイ法などを採用し得る。これらの共押出成形は、コスト面や生産性の面で好ましい。
【００２５】
本発明の表面保護シートは、基材層の最外表面の表面粗さＲａが０．１０μｍ〜０．６０μｍであり、好ましくは０．２０μｍ〜０．６０μｍであり、より好ましくは０．２５μｍ〜０．６０μｍであり、さらに好ましくは０．３０μｍ〜０．６０μｍであり、特に好ましくは０．３５μｍ〜０．６０μｍであり、最も好ましくは０．４０μｍ〜０．６０μｍである。基材層の最外表面の表面粗さＲａが上記範囲内に収まることによって、基材層の最外表面を効果的に粗面化することができ、基材層の最外表面にたとえ異物が内在していても外観や触感が損なわれない表面保護シートを提供し得る。なお、表面粗さＲａの測定方法の詳細については、後述する。
【００２６】
本発明の表面保護シートは、基材層の最外表面の６０度グロスが２０．０〜７１．５であり、好ましくは２０．０〜６５．０であり、より好ましくは２０．０〜６３．０であり、さらに好ましくは２０．０〜６０．０であり、特に好ましくは２０．０〜５５．０であり、最も好ましくは２０．０〜５０．０である。基材層の最外表面の６０度グロスが上記範囲内に収まることによって、基材層の最外表面を効果的にマット調にすることができ、基材層の最外表面にたとえ異物が内在していても外観や触感が損なわれない表面保護シートを提供し得る。なお、６０度グロスの測定方法の詳細については、後述する。
【００２７】
本発明の表面保護シートは、基材層の最外表面の表面粗さＲａおよび基材層の最外表面の６０度グロスのいずれもが、上記範囲内に収まることが好ましい。例えば、本発明の表面保護シートは、好ましくは、基材層の最外表面の表面粗さＲａが０．１０μｍ〜０．６０μｍであり、且つ、基材層の最外表面の６０度グロスが２０．０〜７１．５であり、より好ましくは、表面粗さＲａが０．２０μｍ〜０．６０μｍであり、且つ、６０度グロスが２０．０〜６５．０である。基材層の最外表面の表面粗さＲａおよび基材層の最外表面の６０度グロスが上記範囲内に収まることによって、基材層の最外表面を効果的に粗面化およびマット調にすることができ、基材層の最外表面にたとえ異物が内在していても外観や触感が損なわれない表面保護シートを効果的に提供し得る。
【００２８】
基材層は、好ましくは、ポリオレフィン系樹脂を主成分として含む。基材層がポリオレフィン系樹脂を主成分として含むことにより、耐熱性、耐溶剤性、可とう性を有することができ、ロール状に容易に巻き取ることが可能となる。基材層に含まれるポリオレフィン系樹脂は、１種のみであっても良いし、２種以上であっても良い。
【００２９】
基材層は、単層であっても良いし、複数層であっても良い。
【００３０】
ここで、本発明において「主成分」とは、好ましくは５０重量％以上であり、より好ましくは６０重量％以上であり、さらに好ましくは７０重量％以上であり、特に好ましくは８０重量％以上であり、最も好ましくは９０重量％以上であることを意味する。
【００３１】
ポリオレフィン系樹脂としては、例えば、ポリエチレン系樹脂、ポリプロピレン系樹脂、エチレン・α−オレフィン共重合体などが挙げられる。
【００３２】
ポリオレフィン系樹脂としては、具体的には、例えば、高密度ポリエチレン（ＨＤＰＥ）、中密度ポリエチレン、低密度ポリエチレン（ＬＤＰＥ）、直鎖状低密度ポリエチレン（ＬＬＤＰＥ）等のポリエチレン系樹脂；ホモポリプロピレン、ブロックポリプロピレン、ランダムポリプロピレン等のポリプロピレン系樹脂；ポリ（１−ブテン）；ポリ（４−メチル−１−ペンテン）；エチレン・プロピレン共重合体、エチレン・１−ブテン共重合体、エチレン・１−ヘキセン共重合体、エチレン・４−メチル−１−ペンテン共重合体、エチレン・１−オクテン共重合体、エチレン・アクリル酸メチル共重合体、エチレン・メタクリル酸メチル共重合体、エチレン・酢酸ビニル共重合体、エチレン・エチルアクリレート共重合体、エチレン・ビニルアルコール共重合体等のエチレン・α−オレフィン共重合体；などが挙げられる。
【００３３】
基材層が２層以上の複数層から構成される場合には、各々の隣接する層は、それを構成する樹脂成分として、溶融共押出しによって相互に強固な接着を形成できるものを選択することが好ましい。
【００３４】
基材層は、白色系層を含んでいても良い。基材層が、白色系層を含むことにより、耐候性に優れた表面保護シートとすることができる。
【００３５】
基材層は、黒色系層を含んでいても良い。基材層が、黒色系層を含むことにより、耐候性に優れた表面保護シートとすることができる。
【００３６】
基材層は、好ましくは、白色系層および黒色系層の２層を少なくとも含む。基材層が、白色系層および黒色系層の２層を少なくとも含むことにより、耐候性に非常に優れた表面保護シートとすることができる。
【００３７】
基材層が白色系層および黒色系層の２層を少なくとも含む場合、本発明の表面保護シートの積層構成としては、例えば、「白色系層／黒色系層／粘着層」、「黒色系層／白色系層／粘着層」など、本発明の効果を損なわない限り、任意の適切な積層構成を採用し得る。図１は、本発明の表面保護シート１００が「白色系層２１／黒色系層２２／粘着層１０」の積層構成を有する場合の一構成例を模式的に示す断面図である。白色系層２１と黒色系層２２が基材層２０となる。
【００３８】
白色系層は、白色系の色調を示す層であり、例えば、ＪＩＳ−Ｌ−１０１５で規定される白色度が、好ましくは６０％以上であり、より好ましくは７０％以上であり、さらに好ましくは８０％以上であり、特に好ましくは８５％以上である。白色系層は、好ましくは、白色顔料を含む。白色顔料としては、任意の適切な白色顔料を採用し得る。このような白色顔料としては、例えば、酸化チタンが挙げられる。白色系層が白色顔料を含有する場合、その含有割合は、白色系層を形成する樹脂成分に対して、好ましくは０．１重量％〜５０重量％であり、より好ましくは１重量％〜４０重量％であり、さらに好ましくは２重量％〜３０重量％である。白色系層を形成する樹脂成分に対する白色顔料の含有割合が上記範囲内に収まることにより、耐候性に優れた表面保護シートとすることができ、押出し性等の成形性にも優れる。
【００３９】
白色系層は、好ましくはポリオレフィン系樹脂を主成分として含む。白色系層に含まれ得るポリオレフィン系樹脂としては、例えば、ポリエチレン系樹脂、ポリプロピレン系樹脂、エチレン・α−オレフィン共重合体などが挙げられる。白色系層に含まれ得るポリオレフィン系樹脂は、１種のみを用いても良いし、２種以上を用いても良い。
【００４０】
白色系層に含まれ得るポリオレフィン系樹脂としては、具体的には、例えば、高密度ポリエチレン（ＨＤＰＥ）、中密度ポリエチレン、低密度ポリエチレン（ＬＤＰＥ）、直鎖状低密度ポリエチレン（ＬＬＤＰＥ）等のポリエチレン系樹脂；ホモポリプロピレン、ブロックポリプロピレン、ランダムポリプロピレン等のポリプロピレン系樹脂；ポリ（１−ブテン）；ポリ（４−メチル−１−ペンテン）；エチレン・プロピレン共重合体、エチレン・１−ブテン共重合体、エチレン・１−ヘキセン共重合体、エチレン・４−メチル−１−ペンテン共重合体、エチレン・１−オクテン共重合体、エチレン・アクリル酸メチル共重合体、エチレン・メタクリル酸メチル共重合体、エチレン・酢酸ビニル共重合体、エチレン・エチルアクリレート共重合体、エチレン・ビニルアルコール共重合体等のエチレン・α−オレフィン共重合体；などが挙げられる。
【００４１】
白色系層中のポリオレフィン系樹脂の含有割合は、好ましくは５０重量％以上であり、より好ましくは６０重量％以上であり、さらに好ましくは７０重量％以上であり、特に好ましくは８０重量％以上であり、最も好ましくは９０重量％以上である。
【００４２】
白色系層は、好ましくは、ポリエチレン系樹脂を主成分として含む。白色系層がポリエチレン系樹脂を主成分として含むことにより、基材層が耐熱性、耐溶剤性、可とう性を有することができ、本発明の表面保護シートをロール状に容易に巻き取ることが可能となる。
【００４３】
白色系層がポリエチレン系樹脂を主成分として含む場合、該ポリエチレン系樹脂は、好ましくは、低密度ポリエチレンを主成分として含む。上記ポリエチレン系樹脂が低密度ポリエチレンを主成分として含むことにより、基材層が耐熱性、耐溶剤性、可とう性を十分に有することができ、本発明の表面保護シートをロール状に一層容易に巻き取ることが可能となる。
【００４４】
白色系層に含まれ得るポリエチレン系樹脂としては、例えば、オートクレーブ法ポリエチレン、チューブラー法ポリエチレンが挙げられる。
【００４５】
オートクレーブ法ポリエチレンは、チューブラー法ポリエチレンに比べて、分子量分布が比較的広く、高分子量成分が多く存在する。このため、白色系層に含まれ得るポリエチレン系樹脂の主成分としてオートクレーブ法ポリエチレンを採用すると、白色系層の最外表面を効果的にマット調にすることができる。また、オートクレーブ法ポリエチレンは、長鎖分岐が長く、押出成形時にスウェルと呼ばれる圧力損失に伴う膨張現象が起こる。このため、白色系層に含まれ得るポリエチレン系樹脂の主成分としてオートクレーブ法ポリエチレンを採用すると、白色系層の最外表面を効果的に粗面化することができる。白色系層に含まれ得るポリエチレン系樹脂として、オートクレーブ法ポリエチレンとチューブラー法ポリエチレンを併用しても良い。
【００４６】
白色系層に含まれ得るポリエチレン系樹脂の密度は、好ましくは０．８８０ｇ／ｃｍ３〜０．９４０ｇ／ｃｍ３であり、より好ましくは０．８８０ｇ／ｃｍ３〜０．９２３ｇ／ｃｍ３であり、さらに好ましくは０．８８０ｇ／ｃｍ３〜０．９１５ｇ／ｃｍ３である。白色系層に含まれ得るポリエチレン系樹脂の密度が上記範囲内に収まることによって、白色系層の最外表面を効果的に粗面化およびマット調にすることができる。
【００４７】
白色系層に含まれ得るポリエチレン系樹脂のＭＦＲは、好ましくは０．１ｇ／１０ｍｉｎ〜１０ｇ／１０ｍｉｎであり、より好ましくは０．３ｇ／１０ｍｉｎ〜５ｇ／１０ｍｉｎであり、さらに好ましくは０．３ｇ／１０ｍｉｎ〜３ｇ／１０ｍｉｎである。白色系層に含まれ得るポリエチレン系樹脂のＭＦＲが上記範囲内に収まることによって、白色系層の最外表面を効果的に粗面化およびマット調にすることができる。
【００４８】
白色系層がポリエチレン系樹脂を主成分として含む場合、該白色系層は、該ポリエチレン系樹脂と異なる樹脂（これを「異種樹脂」と称することがある）をさらに含んでいても良い。白色系層が異種樹脂を含むことにより、ポリエチレン系樹脂と組み合わせることと相まって、白色系層の最外表面を効果的に粗面化およびマット調にすることができる。このような異種樹脂としては、本発明の効果を損なわない範囲で任意の適切な樹脂を採用し得る。このような異種樹脂としては、例えば、ポリプロピレン系樹脂およびエチレン・酢酸ビニル共重合体から選ばれる少なくとも１種が挙げられる。白色系層がこのような異種樹脂を含む場合、白色系層中におけるこのような異種樹脂の含有割合は、好ましくは５重量％〜７０重量％であり、より好ましくは１０重量％〜５０重量％であり、さらに好ましくは１０重量％〜４０重量％であり、特に好ましくは１０重量％〜３０重量％である。白色系層中におけるこのような異種樹脂の含有割合が上記範囲内に収まることによって、ポリエチレン系樹脂と組み合わせることと相まって、白色系層の最外表面を一層効果的に粗面化およびマット調にすることができる。
【００４９】
白色系層は、粒子を含んでいても良い。白色系層が粒子を含むことにより、白色系層の最外表面を効果的に粗面化およびマット調にすることができる。このような粒子としては、本発明の効果を損なわない範囲で任意の適切な粒子を採用し得る。このような粒子としては、有機粒子、無機粒子などが挙げられる。有機粒子としては、例えば、ＰＭＭＡなどから作製されるアクリルビーズなどが挙げられる。無機粒子としては、例えば、シリカ、ゼオライトなどが挙げられる。白色系層がこのような粒子を含む場合、白色系層中におけるこのような粒子の含有割合は、好ましくは０．３重量％〜１０重量％であり、より好ましくは０．５重量％〜７重量％であり、さらに好ましくは０．５重量％〜５重量％であり、特に好ましくは０．５重量％〜３重量％である。白色系層中におけるこのような粒子の含有割合が上記範囲内に収まることによって、白色系層の最外表面を一層効果的に粗面化およびマット調にすることができる。
【００５０】
白色系層の厚さは、目的に応じて、任意の適切な厚さを採用し得る。このような厚さは、好ましくは２μｍ〜１００μｍ、より好ましくは３μｍ〜８０μｍ、さらに好ましくは４μｍ〜６０μｍ、特に好ましくは５μｍ〜５０μｍである。
【００５１】
黒色系層は、黒色系の色調を示す層である。黒色系層は、好ましくは、黒色顔料を含む。黒色顔料としては、任意の適切な黒色顔料を採用し得る。このような黒色顔料としては、例えば、カーボンブラックが挙げられる。黒色系層が黒色顔料を含有する場合、その含有割合は、黒色系層を形成する樹脂成分に対して、好ましくは０．０１重量％〜１０重量％であり、より好ましくは０．１重量％〜５重量％であり、さらに好ましくは０．５重量％〜３重量％である。黒色系層を形成する樹脂成分に対する黒色顔料の含有割合が上記範囲内に収まることにより、耐候性に優れた表面保護シートとすることができ、押出し性等の成形性にも優れる。
【００５２】
黒色系層は、好ましくはポリオレフィン系樹脂を主成分として含む。黒色系層に含まれ得るポリオレフィン系樹脂としては、例えば、ポリエチレン系樹脂、ポリプロピレン系樹脂、エチレン・α−オレフィン共重合体などが挙げられる。黒色系層に含まれ得るポリオレフィン系樹脂は、１種のみを用いても良いし、２種以上を用いても良い。
【００５３】
黒色系層に含まれ得るポリオレフィン系樹脂としては、具体的には、例えば、高密度ポリエチレン（ＨＤＰＥ）、中密度ポリエチレン、低密度ポリエチレン（ＬＤＰＥ）、直鎖状低密度ポリエチレン（ＬＬＤＰＥ）等のポリエチレン系樹脂；ホモポリプロピレン、ブロックポリプロピレン、ランダムポリプロピレン等のポリプロピレン系樹脂；ポリ（１−ブテン）；ポリ（４−メチル−１−ペンテン）；エチレン・プロピレン共重合体、エチレン・１−ブテン共重合体、エチレン・１−ヘキセン共重合体、エチレン・４−メチル−１−ペンテン共重合体、エチレン・１−オクテン共重合体、エチレン・アクリル酸メチル共重合体、エチレン・メタクリル酸メチル共重合体、エチレン・酢酸ビニル共重合体、エチレン・エチルアクリレート共重合体、エチレン・ビニルアルコール共重合体等のエチレン・α−オレフィン共重合体；などが挙げられる。
【００５４】
黒色系層中のポリオレフィン系樹脂の含有割合は、好ましくは５０重量％以上であり、より好ましくは６０重量％以上であり、さらに好ましくは７０重量％以上であり、特に好ましくは８０重量％以上であり、最も好ましくは９０重量％以上である。
【００５５】
黒色系層は、好ましくは、ポリエチレン系樹脂を主成分として含む。黒色系層がポリエチレン系樹脂を主成分として含むことにより、基材層が耐熱性、耐溶剤性、可とう性を有することができ、本発明の表面保護シートをロール状に容易に巻き取ることが可能となる。
【００５６】
黒色系層がポリエチレン系樹脂を主成分として含む場合、該ポリエチレン系樹脂は、好ましくは、低密度ポリエチレンおよび直鎖状低密度ポリエチレンから選ばれる少なくとも１種を含む。上記ポリエチレン系樹脂が低密度ポリエチレンおよび直鎖状低密度ポリエチレンから選ばれる少なくとも１種を含むことにより、基材層が耐熱性、耐溶剤性、可とう性を十分に有することができ、本発明の表面保護シートをロール状に一層容易に巻き取ることが可能となる。
【００５７】
黒色系層に含まれ得るポリエチレン系樹脂の密度は、好ましくは０．８８０ｇ／ｃｍ３〜０．９４０ｇ／ｃｍ３であり、より好ましくは０．８８０ｇ／ｃｍ３〜０．９２４ｇ／ｃｍ３であり、さらに好ましくは０．８８０ｇ／ｃｍ３〜０．９１５ｇ／ｃｍ３である。黒色系層に含まれ得るポリエチレン系樹脂の密度が上記範囲内に収まることによって、基材層が耐熱性、耐溶剤性、可とう性を十分に有することができ、本発明の表面保護シートをロール状に一層容易に巻き取ることが可能となる。
【００５８】
黒色系層に含まれ得るポリエチレン系樹脂のＭＦＲは、好ましくは１ｇ／１０ｍｉｎ〜１０ｇ／１０ｍｉｎであり、より好ましくは１ｇ／１０ｍｉｎ〜５ｇ／１０ｍｉｎであり、さらに好ましくは２ｇ／１０ｍｉｎ〜４ｇ／１０ｍｉｎである。黒色系層に含まれ得るポリエチレン系樹脂のＭＦＲが上記範囲内に収まることによって、基材層が耐熱性、耐溶剤性、可とう性を十分に有することができ、本発明の表面保護シートをロール状に一層容易に巻き取ることが可能となる。
【００５９】
黒色系層の厚さは、目的に応じて、任意の適切な厚さを採用し得る。このような厚さは、好ましくは２μｍ〜１００μｍ、より好ましくは３μｍ〜８０μｍ、さらに好ましくは４μｍ〜６０μｍ、特に好ましくは５μｍ〜５０μｍである。
【００６０】
基材層は、任意の適切な添加剤を含有し得る。このような添加剤としては、例えば、酸化防止剤、紫外線吸収剤、老化防止剤、光安定剤、帯電防止剤、表面潤滑剤、レベリング剤、可塑剤、低分子ポリマー、腐食防止剤、重合禁止剤、シランカップリング剤、無機および有機の充填剤（例えば、酸化カルシウム、酸化マグネシウム、シリカ、酸化亜鉛、酸化チタン等）、金属粉、着色剤、顔料、耐熱安定剤、目ヤニ防止剤、滑剤、アンチブロッキング剤などが挙げられる。
【００６１】
基材層の粘着層と反対側の最外層には、背面処理が施されていても良い。背面処理の方法としては、本発明の効果を損なわない範囲で任意の適切な方法を採用し得る。このような背面処理の方法としては、例えば、エンボス加工や凹凸加工等の表面加工、長鎖アルキル系背面処理剤や脂肪酸誘導体を含有させる方法などが挙げられる。このような長鎖アルキル系背面処理剤や脂肪酸誘導体は、１種のみであっても良いし、２種以上であっても良い。
【００６２】
基材層が脂肪酸誘導体を含む場合、該基材層中の脂肪酸誘導体の含有割合は、基材層中の樹脂成分に対して、好ましくは０．０５重量％〜１．００重量％であり、より好ましくは０．１０重量％〜０．９０重量％であり、さらに好ましくは０．３０重量％〜０．８０重量％である。基材層中の脂肪酸誘導体の含有割合が、基材層中の樹脂成分に対して、上記範囲内に収まれば、ロール状とした本発明の表面保護シートを容易に巻き戻すことが可能となって離型効果を十分に発現できるとともに、該脂肪酸誘導体のブリードによる汚染を十分に抑制できる。
【００６３】
脂肪酸誘導体としては、脂肪酸誘導体構造を分子構造中に含む化合物をいう。
【００６４】
脂肪酸誘導体としては、例えば、飽和脂肪酸ビスアミド、不飽和脂肪酸ビスアミド、芳香族系ビスアミド、置換尿素、脂肪酸金属塩などが挙げられる。脂肪酸誘導体としては、具体的には、例えば、メチレンビスステアリン酸アミド、エチレンビスステアリン酸アミド、エチレンビスオレイン酸アミド、Ｎ，Ｎ−ジオレイルアジピン酸アミド、Ｎ−ステアリル−Ｎ’−ステアリル尿素などのＮ−ステアリル−Ｎ’−ステアリル酸アミド、ステアリン酸亜鉛などが挙げられる。
【００６５】
脂肪酸誘導体としては、好ましくは、脂肪酸アミドであり、より好ましくは、メチレンビスステアリン酸アミド、エチレンビスステアリン酸アミド、Ｎ−ステアリル−Ｎ’−ステアリル酸アミドから選ばれる少なくとも１種である。
【００６６】
脂肪酸誘導体は、融点が１００℃以上であることが好ましい。融点が１００℃未満の脂肪酸誘導体は、粘着層表面への転写が顕著となってしまい、粘着力の低下が発生しやすいおそれがある。
【００６７】
粘着層は、好ましくは、熱可塑性樹脂を主成分として含む。粘着層に含まれる熱可塑性樹脂は、１種のみであっても良いし、２種以上であっても良い。
【００６８】
熱可塑性樹脂としては、任意の適切な熱可塑性樹脂を採用し得る。このような熱可塑性樹脂としては、例えば、オレフィン系樹脂、芳香族基含有オレフィン／ジエン共重合体、スチレン系樹脂、エステル系樹脂などが挙げられる。これらの熱可塑性樹脂の中でも、スチレン系樹脂が好ましく、より好ましくは、スチレン系熱可塑性エラストマーである。
【００６９】
スチレン系熱可塑性エラストマーとしては、好ましくは、スチレン系ブロック共重合体またはその水添物が挙げられる。
【００７０】
スチレン系ブロック共重合体としては、例えば、スチレン・ブタジエン・スチレン共重合体（ＳＢＳ）、スチレン・イソプレン・スチレン共重合体（ＳＩＳ）等のスチレン系ＡＢＡ型ブロック共重合体（トリブロック共重合体）；スチレン・ブタジエン・スチレン・ブタジエン共重合体（ＳＢＳＢ）、スチレン・イソプレン・スチレン・イソプレン共重合体（ＳＩＳＩ）等のスチレン系ＡＢＡＢ型ブロック共重合体（テトラブロック共重合体）；スチレン・ブタジエン・スチレン・ブタジエン・スチレン共重合体（ＳＢＳＢＳ）、スチレン・イソプレン・スチレン・イソプレン・スチレン共重合体（ＳＩＳＩＳ）等のスチレン系ＡＢＡＢＡ型ブロック共重合体（ペンタブロック共重合体）；これ以上のＡＢ繰り返し単位を有するスチレン系ブロック共重合体；などが挙げられる。
【００７１】
スチレン系ブロック共重合体の水添物としては、例えば、スチレン・エチレン−ブチレン共重合体・スチレン共重合体（ＳＥＢＳ）、スチレン・エチレン−プロピレン共重合体・スチレン共重合体（ＳＥＰＳ）、スチレン・エチレン−ブチレン共重合体・スチレン・エチレン−ブチレン共重合体の共重合体（ＳＥＢＳＥＢ）；などが挙げられる。
【００７２】
スチレン系熱可塑性エラストマーは、１種のみを用いても良いし、２種以上を用いても良い。
【００７３】
スチレン系熱可塑性エラストマーがスチレン系ブロック共重合体またはその水添物である場合、該スチレン系熱可塑性エラストマーにおけるスチレンブロック含量は、好ましくは５重量％〜４０重量％であり、より好ましくは７重量％〜３０重量％であり、さらに好ましくは９重量％〜２０重量％である。上記スチレンブロック含量が少なくなると、粘着層の凝集力不足による糊残りが発生しやすくなるおそれがある。上記スチレンブロック含量が多くなると、粘着層が硬くなり、粗面に対して良好な粘着性を得ることができないおそれがある。
【００７４】
スチレン系熱可塑性エラストマーとしては、スチレン（Ａ）とブタジエン（Ｂ）からなるトリブロック共重合体以上の繰り返し構造（ＡＢＡ型、ＡＢＡＢ型、ＡＢＡＢＡ型等）を有するスチレン系ブロック共重合体の水添物（ＳＥＢＳ、ＳＥＢＳＥＢ、ＳＥＢＳＥＢＳ等）が好適である。このようなスチレン系熱可塑性エラストマーを採用することにより、被着体への貼付状態における接着力を一層適度に高くでき、一方で、被着体へ貼付した後に剥離する際の接着力が一層適度な大きさであり、したがって、軽微な力で一層容易に被着体から剥離することができ、さらに、比較的高温下での長期保存の環境負荷に曝した場合の接着力の上昇が一層抑制できる。
【００７５】
スチレン系熱可塑性エラストマーが、スチレン（Ａ）とブタジエン（Ｂ）からなるトリブロック共重合体以上の繰り返し構造（ＡＢＡ型、ＡＢＡＢ型、ＡＢＡＢＡ型等）を有するスチレン系ブロック共重合体の水添物（ＳＥＢＳ、ＳＥＢＳＥＢ、ＳＥＢＳＥＢＳ等）である場合、エチレン−ブチレン共重合体ブロックに占めるブチレン構造の割合が、好ましくは６０重量％以上であり、より好ましくは７０重量％以上であり、さらに好ましくは７５重量％以上である。上記エチレン−ブチレン共重合体ブロックに占めるブチレン構造の割合が上記範囲内に収まることにより、被着体への貼付状態における接着力を一層適度に高くでき、一方で、被着体へ貼付した後に剥離する際の接着力が一層適度な大きさであり、したがって、軽微な力で一層容易に被着体から剥離することができ、さらに、比較的高温下での長期保存の環境負荷に曝した場合の接着力の上昇が一層抑制できる。なお、上記エチレン−ブチレン共重合体ブロックに占めるブチレン構造の割合は、好ましくは、９０重量％以下である。
【００７６】
粘着層は、粘着性の調節等を目的に、本発明の目的を損なわない範囲内で、他のスチレン系熱可塑性エラストマーを含んでいても良い。
【００７７】
他のスチレン系熱可塑性エラストマーとしては、上記以外のスチレン系ブロック共重合体；スチレン・ブタジエン共重合体（ＳＢ）、スチレン・イソプレン共重合体（ＳＩ）、スチレン・エチレン−ブチレン共重合体の共重合体（ＳＥＢ）、スチレン・エチレン−プロピレン共重合体の共重合体（ＳＥＰ）等のＡＢ型ブロックポリマー；スチレン・ブタジエンラバー（ＳＢＲ）等のスチレン系ランダム共重合体；スチレン・エチレン−ブチレン共重合体・オレフィン結晶の共重合体（ＳＥＢＣ）等のＡ−Ｂ−Ｃ型のスチレン・オレフィン結晶系ブロックポリマー；これらの水添物；などが挙げられる。
【００７８】
粘着層の形成に際しては、粘着特性の制御等を目的に、必要に応じて、例えば、軟化剤、粘着付与剤、基材層に用いたようなポリオレフィン系樹脂、シリコーン系ポリマー、液状アクリル系共重合体、リン酸エステル系化合物、老化防止剤、光安定化剤、紫外線吸収剤、表面潤滑剤、レベリング剤、可塑剤、低分子ポリマー、酸化防止剤、腐食防止剤、重合禁止剤、シランカップリング剤、無機および有機の充填剤（例えば、酸化カルシウム、酸化マグネシウム、シリカ、酸化亜鉛、酸化チタン等）、金属粉、着色剤、顔料、耐熱安定剤などの添加剤を適宜に添加することができる。
【００７９】
粘着層表面には、例えば、コロナ放電処理、紫外線照射処理、火炎処理、プラズマ処理、スパッタエッチング処理などの、粘着性の制御や貼付作業性等を目的とした表面処理を必要に応じて施すこともできる。
【００８０】
粘着付与剤の配合は粘着力の向上に有効である。ただし、粘着付与剤の配合量は、凝集力の低下による糊残り問題の発生を回避するため、表面保護シートが適用される被着体に応じて適宜に決定される。粘着付与剤の配合量は、粘着層のベースポリマーに対して、好ましくは８０重量％以下であり、より好ましくは４０重量％以下であり、さらに好ましくは２０重量％以下である。なお、表面保護シートが適用される被着体が金属板の場合には、粘着層の形成にあたり粘着付与剤を添加しない方が好ましい。
【００８１】
粘着付与剤としては、例えば、脂肪族系共重合体、芳香族系共重合体、脂肪族・芳香族系共重合体系や脂環式系共重合体等の石油系樹脂、クマロン−インデン系樹脂、テルぺン系樹脂、テルぺンフェノール系樹脂、重合ロジン等のロジン系樹脂、（アルキル）フェノール系樹脂、キシレン系樹脂、これらの水添物などの、一般的に粘着剤に使用されるものを特に制限なく使用できる。粘着付与剤は、１種のみを用いても良いし、２種以上を用いても良い。これらの粘着付与剤の中でも、剥離性や耐候性などの点から、水添系の粘着付与剤が好ましい。なお、粘着付与剤は、オレフィン樹脂とのブレンド物として市販されているものを使用することもできる。
【００８２】
軟化剤の配合は粘着力の向上に有効である。軟化剤としては、例えば、低分子量のジエン系ポリマー、ポリイソブチレン、水添ポリイソプレン、水添ポリブタジエン、それらの誘導体などが挙げられる。このような誘導体としては、例えば、片末端または両末端にＯＨ基やＣＯＯＨ基を有するものを例示でき、具体的には、水添ポリブタジエンジオール、水添ポリブタジエンモノオール、水添ポリイソプレンジオール、水添ポリイソプレンモノオールなどが挙げられる。特に、被着体に対する粘着性の向上を抑制する目的からは、水添ポリブタジエンや水添ポリイソプレン等のジエン系ポリマーの水添物やオレフィン系軟化剤等が好ましい。このような軟化剤としては、具体的には、（株）クラレ製の商品名「クラプレンＬＩＲ−２００」等が入手可能である。これら軟化剤は、１種のみを用いても良いし、２種以上を用いても良い。
【００８３】
軟化剤の分子量は、任意の適切な量に適宜設定できるが、分子量が小さくなると粘着層からの被着体への物質移行や重剥離化等の原因となるおそれがあり、一方、分子量が大きくなると粘着力の向上効果に乏しくなる傾向があることから、軟化剤の数平均分子量は、好ましくは５０００〜１０万であり、より好ましくは１万〜５万である。
【００８４】
軟化剤を使用する場合、その添加量は任意の適切な量に適宜設定できるが、添加量が多くなると高温や屋外暴露時での糊残りが増加する傾向にあることから、粘着層のベースポリマーに対して、好ましくは１００重量％以下であり、より好ましくは６０重量％以下であり、さらに好ましくは４０重量％以下である。なお、表面保護シートが適用される被着体が金属板の場合には、粘着層の形成にあたり軟化剤を添加しない方が好ましい。
【００８５】
粘着層には、接着力上昇の抑制等を目的として、ポリオレフィン系樹脂を添加しても良い。ポリオレフィン系樹脂は、基材層の形成に用いたものと同様のものを例示できる。このポリオレフィン系樹脂は、１種のみであっても良いし、２種以上であっても良い。このポリオレフィン系樹脂の配合量は、粘着層のベースポリマーに対して、好ましくは５０重量％以下であり、より好ましくは３０重量％以下であり、さらに好ましくは２０重量％以下である。
【００８６】
粘着層には、必要に応じて、実用に供されるまでの間、セパレータなどを仮着して保護することもできる。
【００８７】
本発明の表面保護シートの製造方法は、好ましくは、基材層と粘着層を共押出成形により一体に形成させて製造する。これにより、所定の厚さを有する積層構造の表面保護シートを、高効率かつ安価に製造できる。共押出成形としては、フィルム、シート等の製造に一般に用いられる、任意の適切な共押出成形を採用することができる。共押出成形としては、例えば、インフレーション法、共押出Ｔ−ダイ法などを採用し得る。
【００８８】
共押出成形によれば、基材層の粘着層の反対側の最外面と粘着層とが溶融加熱状態で接することがないため、基材層の粘着層の反対側の最外面の熱劣化による副生成物の生成、および、その副生成物の粘着層への移行がなく、優れた巻戻し性を示し、粘着層表面の汚染を抑制できる。
【実施例】
【００８９】
以下、実施例により本発明を具体的に説明するが、本発明はこれら実施例になんら限定されるものではない。
【００９０】
（密度の測定）
樹脂の密度（ｇ／ｃｍ３）は、ＩＳＯ１１８３に準拠して測定された値とした。
【００９１】
（表面粗さＲａの測定）
表面保護シートをＳＵＳ４３０ＢＡ板に２ｋｇローラー一往復にて貼り付けた。貼り付けた表面保護シートの白色層側の表面粗さＲａ（μｍ）を、ＪＩＳ  Ｂ０６０１（２００１）に準じ、触針先端径２μｍ、測定長４ｍｍ、カットオフ０．８ｍｍにて測定した。
【００９２】
（６０度グロスの測定）
ガードナー社製マイクロトリグロスを使用し、６０°角反射率の測定を行った。
【００９３】
（外観評価）
表面保護シートをＳＵＳ４３０ＢＡ板に２ｋｇローラー一往復にて貼り付け、貼り付けた表面保護シートの白色層側から目視で観察した。
貼り付け時の気泡や異物が顕著に見受けられる場合を×とし、表面の粗面化や低グロス化により気泡や異物が見受けにくい場合を○とした。
【００９４】
（共押出成形条件）
実施例および比較例において、下記の溶融温度条件にしたがって、インフレーション法によって成形した。
基材層：１６５℃
粘着層：１６５℃
共押出温度：１６５℃
【００９５】
〔実施例１〕
低密度ポリエチレン（日本ポリエチレン製、商品名：ノバテックＬＤ  ＬＦ４４０Ｃ、密度＝０．９２３ｇ／ｃｍ３、ＭＦＲ＝２．８ｇ／１０ｍｉｎ、オートクレーブ法ポリエチレン）８２重量％、白色顔料（酸化チタン、Ｄｕｐｏｎｔ製、商品名：Ｔｉ−Ｐｕｒｅ  Ｒ１０３）１８重量％を配合し、白色系層形成材料を得た。
次に、低密度ポリエチレン（東ソー製、商品名：ペトロセン１８６Ｒ、密度＝０．９２４ｇ／ｃｍ３）９５重量％と、カーボンブラックＭＢ（住化カラー製、商品名：ブラックＳＰＥＭＢ−８６５、カーボン含有量２０％）を５重量％からなる配合で配合し、黒色系層形成材料を得た。
さらに、ＳＥＢＳ（水添ＳＥＢＳ、スチレン含量＝１５重量％、ＪＳＲ製、商品名：ダイナロン８６００Ｐ）８２重量％、粘着付与剤（Ｃ５系水添芳香族石油樹脂、出光興産製、商品名：アイマーブＰ１４０）１８重量％を配合し、粘着層形成材料を得た。
上記で得られた白色系層形成材料、黒色系層形成材料、粘着層形成材料を用いて、インフレーション法による共押出成型により、３層構造（白色系層／黒色系層／粘着層）の表面保護シート（１）（厚さ：白色系層／黒色系層／粘着層＝２０μｍ／３５μｍ／５μｍ）を得た。
結果を表１に示した。
【００９６】
〔実施例２〕
白色系層形成材料として、低密度ポリエチレン（東ソー製、商品名：ペトロセン１７２、密度＝０．９２０ｇ／ｃｍ３、ＭＦＲ＝０．３ｇ／１０ｍｉｎ、オートクレーブ法ポリエチレン）８２重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（２）（厚さ：白色系層／黒色系層／粘着層＝２０μｍ／３５μｍ／５μｍ）を得た。
結果を表１に示した。
【００９７】
〔実施例３〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７３重量％、長鎖アルキル系背面処理剤（アシオ産業（株）製、アシオレジンＲＡ９５ＨＳ（完全けん化ポリビニルオクタデシルカルバメート系剥離剤））９重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（３）（厚さ：白色系層／黒色系層／粘着層＝２０μｍ／３５μｍ／５μｍ）を得た。
結果を表１に示した。
【００９８】
〔実施例４〕
白色系層形成材料として、低密度ポリエチレン（日本ポリエチレン製、商品名：ノバテックＬＤ  ＬＣ７２０、密度＝０．９２２ｇ／ｃｍ３、ＭＦＲ＝９．４ｇ／１０ｍｉｎ、オートクレーブ法ポリエチレン）４７重量％、低密度ポリエチレン（東ソー製、商品名：ペトロセン１７２、密度＝０．９２０ｇ／ｃｍ３、ＭＦＲ＝０．３ｇ／１０ｍｉｎ、オートクレーブ法ポリエチレン）３５重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（４）（厚さ：白色系層／黒色系層／粘着層＝２０μｍ／３５μｍ／５μｍ）を得た。
結果を表１に示した。
【００９９】
〔実施例５〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）３２重量％、低密度ポリエチレン（東ソー製、商品名：ペトロセン１７２、密度＝０．９２０ｇ／ｃｍ３、ＭＦＲ＝０．３ｇ／１０ｍｉｎ、オートクレーブ法ポリエチレン）５０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（５）（厚さ：白色系層／黒色系層／粘着層＝２０μｍ／３５μｍ／５μｍ）を得た。
結果を表１に示した。
【０１００】
〔実施例６〕
低密度ポリエチレン（日本ポリエチレン製、商品名：ノバテックＬＤ  ＬＦ４４０Ｃ、密度＝０．９２３ｇ／ｃｍ３、ＭＦＲ＝２．８ｇ／１０ｍｉｎ、オートクレーブ法ポリエチレン）４７重量％、低密度ポリエチレン（東ソー製、商品名：ペトロセン１７２、密度＝０．９２０ｇ／ｃｍ３、ＭＦＲ＝０．３ｇ／１０ｍｉｎ、オートクレーブ法ポリエチレン）３５重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（６）（厚さ：白色系層／黒色系層／粘着層＝２０μｍ／３５μｍ／５μｍ）を得た。
結果を表１に示した。
【０１０１】
〔実施例７〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７７重量％、アクリルビーズＭＢ（住化カラー製、商品名：キノプラスＥＭＢ−Ｙ−１２３１、アクリルビーズ濃度５％）５重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（７）（厚さ：白色系層／黒色系層／粘着層＝２０μｍ／３５μｍ／５μｍ）を得た。
結果を表２に示した。
【０１０２】
〔実施例８〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７２重量％、アクリルビーズＭＢ（住化カラー製、商品名：キノプラスＥＭＢ−Ｙ−１２３１、アクリルビーズ濃度５％）１０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（８）（厚さ：白色系層／黒色系層／粘着層＝２０μｍ／３５μｍ／５μｍ）を得た。
結果を表２に示した。
【０１０３】
〔実施例９〕
白色系層形成材料として、低密度ポリエチレン（日本ポリエチレン製、商品名：ノバテックＬＤ  ＬＦ４４０Ｃ、密度＝０．９２３ｇ／ｃｍ３、ＭＦＲ＝２．８ｇ／１０ｍｉｎ、オートクレーブ法ポリエチレン）７７重量％、アクリルビーズＭＢ（住化カラー製、商品名：キノプラスＥＭＢ−Ｙ−１２３１、アクリルビーズ濃度５％）５重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（９）（厚さ：白色系層／黒色系層／粘着層＝２０μｍ／３５μｍ／５μｍ）を得た。
結果を表２に示した。
【０１０４】
〔実施例１０〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７２重量％、ポリプロピレン（日本ポリプロ製、ノバテックＰＰ  ＥＧ８Ｂ）１０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（１０）（厚さ：白色系層／黒色系層／粘着層＝２０μｍ／３５μｍ／５μｍ）を得た。
結果を表２に示した。
【０１０５】
〔実施例１１〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）６２重量％、ポリプロピレン（日本ポリプロ製、ノバテックＰＰ  ＥＧ８Ｂ）２０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（１１）（厚さ：白色系層／黒色系層／粘着層＝２０μｍ／３５μｍ／５μｍ）を得た。
結果を表２に示した。
【０１０６】
〔実施例１２〕
白色系層形成材料として、低密度ポリエチレン（日本ポリエチレン製、商品名：ノバテックＬＤ  ＬＣ７２０、密度＝０．９２２ｇ／ｃｍ３、ＭＦＲ＝９．４ｇ／１０ｍｉｎ、オートクレーブ法ポリエチレン）６２重量％、エチレン・酢酸ビニル共重合体（三井・デュポンポリケミカル製、商品名：エバフレックス  ＥＶ３６０ＲＣ）２０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（１２）（厚さ：白色系層／黒色系層／粘着層＝２０μｍ／３５μｍ／５μｍ）を得た。
結果を表２に示した。
【０１０７】
〔比較例１〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）８２重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（Ｃ１）（厚さ：白色系層／黒色系層／粘着層＝２０μｍ／３５μｍ／５μｍ）を得た。
結果を表３に示した。
【０１０８】
〔比較例２〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７２重量％、低密度ポリエチレン（東ソー製、商品名：ペトロセン１７２、密度＝０．９２０ｇ／ｃｍ３、ＭＦＲ＝０．３ｇ／１０ｍｉｎ、オートクレーブ法ポリエチレン）１０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（Ｃ２）（厚さ：白色系層／黒色系層／粘着層＝２０μｍ／３５μｍ／５μｍ）を得た。
結果を表３に示した。
【０１０９】
〔比較例３〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）６２重量％、低密度ポリエチレン（東ソー製、商品名：ペトロセン１７２、密度＝０．９２０ｇ／ｃｍ３、ＭＦＲ＝０．３ｇ／１０ｍｉｎ、オートクレーブ法ポリエチレン）２０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（Ｃ３）（厚さ：白色系層／黒色系層／粘着層＝２０μｍ／３５μｍ／５μｍ）を得た。
結果を表３に示した。
【０１１０】
〔比較例４〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７２重量％、メタロセンポリプロピレン（日本ポリプロ製、商品名：ウィンテック  ＷＦＸ６）１０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（Ｃ４）（厚さ：白色系層／黒色系層／粘着層＝２０μｍ／３５μｍ／５μｍ）を得た。
結果を表３に示した。
【０１１１】
〔比較例５〕
白色系層形成材料として、低密度ポリエチレン（東ソー製、商品名：ペトロセン１８６Ｒ、密度＝０．９２４ｇ／ｃｍ３、ＭＦＲ＝３．０ｇ／１０ｍｉｎ、チューブラー法ポリエチレン）７２重量％、エチレン・酢酸ビニル共重合体（三井・デュポンポリケミカル製、商品名：エバフレックス  ＥＶ３６０ＲＣ）１０重量％、白色顔料（酸化チタン、Ｄｕｐｏｎｔ製、商品名：Ｔｉ−Ｐｕｒｅ  Ｒ１０３）１８重量％を配合して得られた白色系層形成材料を用いた以外は、実施例１と同様に行い、３層構造（白色系層／黒色系層／粘着層）の表面保護シート（Ｃ５）（厚さ：白色系層／黒色系層／粘着層＝２０μｍ／３５μｍ／５μｍ）を得た。
結果を表３に示した。
【０１１２】
【表１】
2013166833.tif 000003
【０１１３】
【表２】
2013166833.tif 000004
【０１１４】
【表３】
2013166833.tif 000005
【０１１５】
表１、表２、表３より、本発明の表面保護シートは、基材層と粘着層を含む表面保護シートであって、基材層の最外表面が効果的に粗面化されてマット調となり、たとえ異物が内在していても外観や触感が損なわれないことが判る。
【産業上の利用可能性】
【０１１６】
本発明の表面保護シートは、例えば、金属板、塗装板、アルミサッシ、樹脂板、化粧鋼板、塩化ビニルラミネート鋼板、ガラス板等の部材、偏光フィルム、液晶パネル等の光学部材、電子部材等を運搬、加工、または養生する際等に、それらの表面に貼り付けて保護する用途等に用いられる。
【符号の説明】
【０１１７】
１００      表面保護シート
１０        粘着層
２０        基材層
２１        白色系層
２２        黒色系層
【図１】
2013166833.tif 000006